(57)【要約】【課題】廃石膏ボードの加熱処理によって得られた無水石膏粉末の流動性を、水のみ、或いはセメント等の比較的少量の添加で、改善することを目的とする。【課題を解決するための手段】石膏ボード廃材を１５０℃以上で加熱することで得られる３型無水石膏を含む２型無水石膏粉末に、その無水石膏粉末に対して１５から３０重量％の水を噴霧し、水和物を生成しながら造粒することを特徴とする石膏粉末の流動性改質方法、を提供する。【選択図】図１
2011157227.tif 000002
【特許請求の範囲】
【請求項１】
石膏ボード廃材を１５０℃以上で加熱することで得られる３型無水石膏を含む２型無水石膏粉末に、その無水石膏粉末に対して１５から３０重量％の水を噴霧し、水和物を生成しながら造粒することを特徴とする石膏粉末の流動性改質方法。
【請求項２】
石膏ボード廃材を４００℃以上の温度で加熱しすることで得られる無水石膏粉末に、その無水石膏粉末に対してＣ３Ａをクリンカ鉱物として含有するセメントを１から５重量部添加混合し、更に１５から３０重量％の水を添加して、水和物を生成しながら造粒することを特徴とする石膏粉末流動性改質方法。
【請求項３】
石膏ボード廃材を４００℃以上の温度で加熱しすることで得られる無水石膏に、水酸化カルシウムおよび硫酸アルミニウムを添加混合し、更に１５から３０重量％の水を添加、水和物を生成しながら造粒することを特徴とする石膏粉末流動性改質方法。
【発明の詳細な説明】
【技術分野】
【０００１】
本発明は、石膏の流動性改善方法に関するものである。
【背景技術】
【０００２】
家屋解体に伴って発生する廃棄石膏ボードの最終処分場への埋立処分は、硫化水素の発生の懸念から、その埋立方法により厳しい制約が課せられた。廃棄石膏ボードの発生量は今後ますます増加するいっぽうで、最終処分場が枯渇することも予想されており、従来の埋立最終処分に替わる有効なリサクル方法が求められている。
【０００３】
そのひとつに、廃棄石膏ボードを加熱処理する無水石膏化があげられる。石膏ボード中の石膏成分は、二水石膏であるが、３５０℃以上で加熱すると結晶水が離脱するとともに、石膏ボードの表裏に付着する紙及び含有する有機成分が燃焼するため、比較的安定な無水石膏に変換することができる。
【０００４】
しかしながら、廃棄石膏ボードの加熱処理によって得られる無水石膏粉末の一次粒子は、５μｍ未満の微細な針状結晶であるため、その流動性は著しく劣り、貯蔵タンクから排出できないという問題があった。
【０００５】
特許文献１は、廃棄石膏ボード由来粉末の流動性改善に関するが、新たな天然石膏、排煙脱硫石膏を比較的大量に使用する必要があった。
【先行技術文献】
【特許文献】
【０００６】
【特許文献１】特開２００８−１５６７
【発明の概要】
【発明が解決しようとする課題】
【０００７】
本発明は、かかる事情に鑑みてなされたものであり、廃石膏ボードの加熱処理によって得られた無水石膏粉末の流動性を、水のみ、或いはセメント等の比較的少量の添加で、改善することを目的とする。
【課題を解決するための手段】
【０００８】
発明者らは、廃石膏ボードの加熱処理によって得られた無水石膏粉末を、水和鉱物の生成をさせながら、造粒することにより、無水石膏粉末の凝集が促進されるのでなく、逆に、凝集粒子を分散させて、無水石膏粉末の流動性を改善できることを見いだした。
【０００９】
本願第１の発明は、このような課題を解決するために、石膏ボード廃材を１５０℃以上で加熱することで得られる３型無水石膏を含む２型無水石膏粉末に、その無水石膏粉末に対して１５から３０重量％の水を噴霧し、水和物を生成しながら造粒することを特徴とする石膏粉末の流動性改質方法、を提供する。
【００１０】
本願第２の発明は、石膏ボード廃材を４００℃以上の温度で加熱することで得られる無水石膏粉末に、その無水石膏粉末に対してＣ３Ａをクリンカ鉱物として含有するセメントを１から５重量部添加混合し、更に１５から３０重量％の水を添加して、水和物を生成しながら造粒することを特徴とする石膏粉末流動性改質方法、を提供する。
【００１１】
本願第３の発明は、石膏ボード廃材を４００℃以上の温度で加熱することで得られる無水石膏に、水酸化カルシウムおよび硫酸アルミニウムを添加混合し、更に１５から３０重量％の水を添加、水和物を生成しながら造粒することを特徴とする石膏粉末流動性改質方法、を提供する。
【００１２】
石膏ボード廃材のリサイクル工場では、受入れた廃石膏ボードを、まず置き場内で重機により粗砕機に供給できるサイズまで圧潰することが通例である。圧潰した石膏ボードは粗砕機で粉砕され、平織りの振動篩の分離操作で石膏ボードの表裏に付着していたボード原紙およびクロスなどが分離除去される。この粉砕の分離の操作は異なる粉砕様式や分離径で繰り返すことで、異物の除去精度、二水石膏の回収率の向上が行なわれる。
【００１３】
分離回収した二水石膏は、続く加熱処理により、約１３０℃の温度で半水石膏に、約１５０℃の温度で３型無水石膏に、約３３０度の温度で比較的安定な２型無水石膏に、更に約１１８０℃で極めて安定な１型無水石膏へと変化する。通常は４００℃から８００℃の加熱処理により、２型無水石膏のかたちで再利用に供されることが多い。
【００１４】
しかしながら、石膏ボード廃材を加熱することで得られる無水石膏粉末は、一次粒子径が小さいため発塵が発生し易く、流動性も悪いため、ハンドリングの過程で種々のトラブルの原因となっていた。
【００１５】
本願第１の発明は、３型無水石膏の可逆的水和特性を利用したものである。石膏ボード廃材を１５０℃以上４００℃未満で加熱すると、加熱処理装置内の温度の不均一のため、得られる無水石膏粉末は３型無水石膏と２型無水石膏とが混在したものとなる。この無水石膏粉末１００重量部に対して１５から３０重量％の水を噴霧しながら造粒すると、水と接触した３型無水石膏粉末が、再び半水石膏を経て二水石膏に戻る。この水和粒子がバインダーとなり２型無水石膏粉末の造粒を促し、流動性が発揮された。
【００１６】
本願第２の発明は、セメントクリンカ鉱物の水和特性を利用したものである。石膏ボード廃材を４００℃以上で加熱すると、得られる無水石膏粉末の大半が比較的安定な２型無水石膏粉末となる。この無水石膏粉末１００重量部に対して１から５重量％のセメントを均一に添加し、水を噴霧しながら造粒すると、水と接触したセメント粒子が水和する。この水和粒子がバインダーとなり２型無水石膏粉末の造粒を促し、流動性が発揮された。
【００１７】
セメント粒子に替えてセメント製造工程で得ることができるセメントクリンカを用いることができる。即ち、セメントは、セメントクリンカに少量の石膏を添加し、粉砕することのみで得られる製品であるため、無水石膏の流動性改善のために添加するクリンカの粒径、ハンドリングなどは、セメント粒子と同様でよい。また、添加材にトリカルシウムアルミネート（Ｃ３Ａ）を用いることでも、無水石膏の流動性の改善が達せられた。添加材がトリカルシウムアルミネートである場合、凝集核となる水和鉱物はエトリンガイトであった。
【００１８】
本願第３の発明は、水酸化カルシウムおよび硫酸アルミニウムを添加して、エトリンガイトの水和生成を利用したものである。石膏ボード廃材を４００℃以上で加熱すると、ほぼ全量が比較的安定な２型無水石膏となった。２型無水石膏であっても、水と接することで水和して二水石膏に転換するが、一定以上の養生期間を必要とする。ところが、この無水石膏粉末に水酸化カルシウムおよび硫酸アルミニウムを均一に添加し、水を噴霧しながら造粒すると、水と接触した水酸化カルシウムおよび硫酸アルミニウムとが反応して、短時間で二水石膏およびエトリンガイトを生成した。このエトリンガイトが水和粒子として造粒バインダーとなり、２型無水石膏粉末の造粒を促し、流動性が発揮された。
【００１９】
通常、硫酸アルミニウムは水和物のかたちで販売されている。これを水溶液として添加することができる。まず始めに、無水石膏粉末に水酸化カルシウムを乾式で均一に添加混合し、次に硫酸アルミニウムの水溶液を散布することで、同様の効果が得られた。
【００２０】
本願発明によれば、水和物（ニ水石膏、エトリンガイト）の生成による造粒バインダーとしての造粒促進効果で、二次凝集粒子を形成させることができた。水和粒子がバインダーとなり２型無水石膏粉末の造粒を促し、流動性が発揮された。造粒のために使用する装置の仕様、造粒時間、水分の添加方法および添加率などを変化させることで、無水石膏粉末の粒度分布を任意に設計することができ、その結果流動性を改善することができる。
【００２１】
本発明における流動性改善方法の対象となる石膏粉末は、石膏ボード廃材由来のものである。石膏ボードの発生場所は、例えば、石膏ボード製造工場、新築工事現場等であり、石膏ボード製造時の端材、余剰材、建築物解体現場で発生する廃材等も使用することができる。また、建築物解体現場で発生する廃材は、建築廃材が混入するので、これを極力取り除くことが好ましい。更に、石膏ボード表面に貼付された紙、クロス類は、後工程の加熱処理装置内でも燃焼消失されるが、加熱装置の安定運転を維持するために、できる限り粉砕工程の後の篩い分け等の手段で取り除いておくことが好ましい。
【００２２】
除去しきれなかった紙やクロス類、芯材の石膏中に含まれる有機混和剤などは、加熱処理装置内で燃焼除去される。但し、加熱処理温度が低い場合には、未燃焼の炭質物が残留するので、得られる無水石膏粉末は黒味がかったものになる。加熱処理にあたっては、加熱処理装置に送入できる程度の粒度、好ましくは５０ｍｍ全通に粗砕して加熱処理される。粗砕に使用する装置は、所定の粒度に粉砕可能なものであれば特に限定されず、二軸破砕機やジョークラッシャー等が使用できる。
【００２３】
加熱処理に使用する装置は、特に限定されず、ロータリーキルンやケトル炉、気流焼成炉、流動層焼成炉等が使用できる。加熱処理温度は、目的とする石膏の形態に応じて設定される。３型無水石膏粉末を含有する２型無水石膏粉末を得るための加熱処理温度は、１５０〜３００℃である。ほぼ全量を２型無水石膏粉末とする場合の加熱処理温度は、好ましくは４５０〜１０００℃である。加熱処理温度が低い場合は、石膏粉末に含まれる有機混和剤や前記篩い分け等によっても除去できなかった石膏ボードに貼り付けられた紙やクロス類が完全に燃焼しないため好ましくなく、得られる無水石膏粉末は黒味がかったものになる。特に３型無水石膏を含有する２型無水石膏粉末を得る場合、加熱処理に先立ちできる限り紙やクロス類を取り除くことが好ましい。また、１１００℃よりも高いと、石膏が一部分解して硫黄酸化物の発生量が高くなり、加熱処理装置から発生する排ガスの硫黄酸化物濃度が高くなるため好ましくない。
【００２４】
加熱処理して得られた無水石膏は粉砕することで均斉化する。粉砕に使用する装置は、目的とする粒度のものが得られれば特に限定されず、ボールミルやアトマイザー、ローラーミル等の一般的な粉砕機を使用することができる。
【００２５】
均斉化された無水石膏粉末は後段の造粒機、ベルトコンベアを介して製品貯留ホッパ、タンク、置き場施設まで搬送され保管される。降水の影響を避けるため、屋外で野積みすることは好ましくない。造粒機はスクリューフィーダー、攪拌転動造粒機、流動造粒機など、市販のものを用いることができるが、石膏粒子に回転運動を与えることができるものであることが好ましい。
【００２６】
石膏ボード廃材が１５０℃以上４００℃未満で加熱される場合、造粒機の造粒過程で無水石膏粉末１００重量部に対して１５から３０重量％の水を噴霧しながら造粒する。水の添加率が１５％を下回ると造粒効果が低下することに加えて発塵が顕著となるため好ましくない。逆に３０%を超えて添加すると造粒物の最大粒子径が大きくなりすぎて、流動性改善効果が低下する。
【００２７】
石膏ボード廃材が４００℃以上で加熱される場合、無水石膏粉末の粉砕過程でこの無水石膏粉末１００重量部に対して１から５重量％のセメントを添加し、混合粉砕する。続く造粒機の造粒過程で無水石膏粉末１００重量部に対して１５から３０重量％の水を噴霧しながら造粒する。セメントの添加率が１％を下回ると造粒効果が低下する。逆に５%を超えて添加しても流動性の更なる改善効果は得られない。
【００２８】
また、石膏ボード廃材が４００℃以上で加熱される場合、無水石膏粉末の粉砕過程でこの無水石膏粉末に対して水酸化カルシウムおよび硫酸アルミニウムを添加し、混合粉砕する。続く造粒機の造粒過程で無水石膏粉末１００重量部に対して１５から３０重量％の水を噴霧しながら造粒する。水酸化カルシウムのみの添加であっても二水石膏が生成し、これが凝集バインダーとして作用するため、無水石膏の流動性は向上する。さらに硫酸アルミニウムを添加すると、水和生成物がエトリンガイトになるため、より一層の流動性の改善が達せられる。
【００２９】
造粒機から排出された改質無水石膏粉末は、ベルトコンベアを介して製品保管施設で保管される。無水石膏粉末に添加される水の割合は、水和物を生成するために必要な量を充足しているので、造粒特性で決まる。１５重量％より少ないと発塵が顕著となる。３０重量％を超えると造粒粒子径が大きくなり過ぎることに加えて装置への付着が顕著となるので好ましくない。加水、造粒された無水石膏粉末は、水和物生成が終了する程度まで、製品保管施設で保管される。
【００３０】
このようにして得られた改質無水石膏粉末は流動性が改善され、工業的に使用する際にプロセスラインでの閉塞が起こらず、タンク、サイロやホッパ等からの排出が容易となる。
【発明の効果】
【００３１】
本発明の無水石膏粉末は、石膏ボード廃材を有効利用しており、また、水のみ、或いはセメント等の比較的少量の添加で、粉体流動性が良く、工業的なプロセスラインでの閉塞が起こらず、サイロやタンク等からの排出が容易であるという優れた効果を奏する。その結果、セメントや固化材添加用石膏粉末として使用可能である。
【発明を実施するための最良の形態】
【００３２】
以下、本発明に係る石膏粉末の流動性を改善する方法の実施形態について詳細に説明する。
【００３３】
家屋解体業者より石膏ボード廃材を入手し、置き場内で重機による圧潰をおこない、粗砕（一次破砕）機に供給できる大きさにした。粗砕にはハンマーミルを使用し、その破砕物を目開き３０ｍｍ程度でふるった通過分と、そのふるい上残分とに分別した（一次ふるい）。ふるい上残分の大半は粗大な紙およびクロス類であったが、その多くには一次破砕で剥離しなかった石膏ボードが付着残留していた。
【００３４】
石膏の回収率を向上させるため、石膏ボードが付着残留していたふるい上残分を２軸ロールクラッシャー（二次破砕）に通じ、目開き１０ｍｍでふるった通過分とふるい上残分とに分別した（二次ふるい）。これら２段階の破砕およびふるい操作により、石膏ボード廃材の粗大な紙およびクロス類の大半は分離除去された。
【００３５】
一次ふるいおよび二次ふるいの通過分を合わせたものを、次の加熱処理に供した。加熱処理には外部加熱方式の気流焼成炉を用い、３８０℃および５００℃で加熱処理した。
【００３６】
加熱処理して得られた無水石膏は、ローラーミルにより粉砕することで均斉化した。粉砕に使用する装置は、目的とする粒度のものが得られ、十分な均斉化が達せられるのであれば特に限定されない。Ｃ３Ａをクリンカ鉱物として含有するセメント、水酸化カルシウムおよび硫酸アルミニウムなどの流動性改質材を乾式で添加する場合には、この粉砕工程で無水石膏と混合粉砕することができる。
【００３７】
均斉化された無水石膏粉末は、後段の造粒機で水を噴霧しながら造粒、排出し、ベルトコンベアを介して製品保管タンクで保管した。水酸化カルシウムおよび硫酸アルミニウムを水溶液として添加する場合には、造粒時に噴霧することもできる。流動性の向上のためには、できる限り凝集粒子を分散させるほうが望ましいため、造粒のために用いる造粒機はできるだけ小さな造粒物が得られる仕様のものが好ましく、粒子径2mm未満の重量累積百分率が９０重量％以上であれば更に好ましい。
【００３８】
以下、実施例を用いて、造粒過程を中心に本発明の内容をより具体的に説明するが、本発明は、下記実施例に限定されるものではない。
【００３９】
（１）実施例１〜４
無水石膏は、石膏ボード廃材のリサイクル施設から、３８０℃で加熱処理されたものを入手した。この無水石膏のうちの約２０％が３型無水石膏であった。３型無水石膏を含むことの確認は、下記のようにおこなった。
１．まず、無水石膏の重量をはかり、これをステンレスバットに広げて湿気箱（２０℃、湿度１００％）に1日間養生保管した。
２．養生後の試料重量をはかり、養生前の重量増加分（３型無水石膏が半水石膏となったときの結晶水分）から半水石膏、およびもとの３型無水石膏を定量した。
【００４０】
この３型無水石膏粉末を含む無水石膏粉末を、粉研パウテック社のＦＬＯＷ  ＪＥＴ  ＭＩＸＥＲ（フロー  ジェット  ミキサー）を用い、水を噴霧しながら造粒した。得られた造粒物の湿潤状態の流動性を円筒回転法安息角測定器により安息角を測定したところ、水の添加率を１５％から３０％の範囲内とすると、発塵もなく流動性が改善できた。表１に、噴霧水分量を含水率で、コメントとともに、実験結果を取りまとめた。含水率１５％では、発塵はあったが、流動性は満足すべき結果が得られたので、評価は△とした。比較例１および比較例２は、それぞれ未造粒の３型無水石膏粉末を含む無水石膏粉末およびこれに１０％の水を添加しながら、実施例と同様の方法で造粒したものである。それぞれの安息角は６５°および６０°であったが、水の添加率を１５％以上として造粒したものの安息角は、全て５５°以下であった。
【００４１】
【表１】
2011157227.tif 000003
【００４２】
（２）実施例５〜１０
比較例３および実施例５から実施例１０では、石膏ボード廃材のリサイクル施設から、５００℃で加熱処理されたものを入手し使用した。３型無水石膏の定量結果から、５００℃の加熱処理でえられた無水石膏は、その９５％以上が２型無水石膏であった。実施例６から１０は、無水石膏２００ｇに対して普通ポルトランドセメントの添加率をそれぞれ２ｇ、４ｇ、６ｇ、８ｇおよび１０ｇと変化させて造粒したものである。同一の無水石膏粉末２００ｇおよび普通ポルトランドセメントを各々別の樹脂袋に収納し、それぞれ水５０ｇを霧吹きを用いて１０回に分けて噴霧した。毎回の噴霧ごとに樹脂袋中で無水石膏粉末を攪拌することで造粒した。樹脂袋から取り出した無水石膏粉末を、ステンレスバットに広げて自然乾燥させた後、マルチテスター（セイシン企業社製ＭＴ−１０００）を使用してＣａｒｒの指数による粉体物性試験を行なった。比較例３は５００℃で加熱処理された未造粒の無水石膏である。実施例５は未造粒の無水石膏に水のみを添加し、実施例６から１０と同様の方法で造粒したものである。
【００４３】
【表２】
2011157227.tif 000004
【００４４】
（３）実施例１１〜１５
無水石膏粉末は、比較例３および実施例５から実施例１０と同一のものを使用した。無水石膏２００ｇに対してそれぞれ表３に示す割合で水酸化カルシウムおよび硫酸アルミニウム１４水和物の添加率を変化させて造粒したものである。まず、実施例１１では、無水石膏粉末２００ｇおよび水酸化カルシウム０．７０８を秤取り樹脂袋に収納した。一方、硫酸アルミニウムについては、硫酸アルミニウム１４水和物０．９４８ｇを水５０ｇに溶解させて水溶液とした。この硫酸アルミニウム水溶液を霧吹きを用いて１０回に分けて樹脂袋のなかの無水石膏と水酸化カルシウムの混合物噴霧した。毎回の噴霧ごとに樹脂袋中で無水石膏粉末を攪拌することで造粒した。樹脂袋から取り出した無水石膏粉末を、ステンレスバットに広げて自然乾燥させた後、マルチテスター（セイシン企業社製ＭＴ−１０００）を使用してＣａｒｒの指数による粉体物性試験を行なった。
実施例１２から実施例１５は、水酸化カルシウムおよび硫酸アルミニウム１４水和物の添加率を変化させたのみであり、実施例１１と同様にして粉体物性試験を行なった。
【００４５】
【表３】
2011157227.tif 000005
【００４６】
Carrの指数による粉体物性試験は、流動性試験および噴流性試験の二つの試験で構成される。本願では、流動性試験の安息角、緩嵩比重及び固嵩密度から求めた圧縮度、スパチュラ角および均一度の実測値を所定の換算表を用いて数値化（単位をもたない数値である）し、その合計値（各数値の積算値）をもって流動性指数を算出し、流動性の評価をおこなった。以下に各測定項目について説明した。
【００４７】
（１）緩め嵩密度
一定容量の容器に粉体試料を充填し、その重量秤量を容積で除することで導き出される測定値である。
（２）固め嵩密度
固め嵩密度は、緩め嵩密度の状態からタッピングすることにより、粉体がより密に充填された状態の見掛密度である。
（３）圧縮度
圧縮度は、緩め嵩密度と固め嵩度の比のことで、圧縮度は粉体の流動性に最も関係の深い因子とされる。一般的には圧縮度が２０％を超える粉体は流動性が悪くなり、ホッパの架橋現象が強くなる。特に４０〜５０％の粉体では、ホッパ中に長く静止させるとホッパからの排出が極めて困難となるとされる。
（４）安息角
安息角は、粉体試料を自然落下させた状態で形成される粉体の山の角度（仰角）のことであり、付着凝集性の高い粉体の安息角は大きな値を示し、流動性が悪くなる傾向がある。一般的に安息角が４０°以下の粉体は製造設備中の閉塞が少ないとされる。
（５）スパチュラ角
スパチュラ角とは、静止状態の粉体を運動させるために必要な角度のことであり、スパチュラ角が大きい粉体ほど流動性は悪くなる。一般的に安息角よりも大きな角度を示す。一般的に安息角は混合や分級などハンドリング中の挙動を表し、スパチュラ角は貯層サイロのホッパ角度の設計に利用される。
（６）均一度
均一度は粒度分布測定の結果から導かれる数値で、累積累積百分率が６０％となる粒子径を累積累積百分率が１０％となる粒子径（Ｄ６０％径／Ｄ１０％径）で除した値。均一度が大きいほど粒度分布の幅が広く流動性が悪くなることを示す。
【００４８】
比較例３の未造粒の無水石膏および実施例５〜実施例１５の流動性改質石膏の粒度分布の測定は、セイシン企業社製自動乾式音波篩い分け測定器（ロボシフターＲＰＳ−１０５）によりおこなった。表５のＤ１０、Ｄ５０およびＤ９０は、それぞれ累積重量百分率が１０％、５０％および９０％となる粒子径（μｍ）を表している。
【００４９】
流動性試験の結果を表４に、粒度測定結果を表５示す。表４の流動性指数は、前述したとおり、所定の換算表を用いた換算値（単位をもたない数値である）の合計値（各数値の積算値）である。セメントを添加した方法によれば、比較例３の安息角４５°は実施例５〜１０の安息角３８°以下へ、流動性指数４９から６０以上となり、流動性が改善されたことが示された（表４および図１）。また、水酸化カルシウムおよび硫酸アルミニウムを添加した方法によれば、比較例３の安息角４５°は実施例１１〜１５の安息角３７°以下へ、流動性指数４９から６６以上となり、流動性の改善が達せられた（表４および図１）。表５の粒度分布測定の結果には、実施例の粒度分布は全て比較例の粒度分布よりも粗粒側にシフトしていることが示されている。したがって、本願発明の凝集作用が明瞭に示されている。
【００５０】
凝集粒子の分散により無水石膏粉末の流動性の改善について検討した結果、３型無水石膏を含む場合においては、加水造粒のみにより無水石膏の流動性を向上させることができる（請求項１）ことが示された。また、３型無水石膏を含まない場合においても、セメントを添加して加水造粒する方法（請求項２）、さらには水酸化カルシウムおよび硫酸アルミニウムを添加し、加水造粒する方法（請求項３）により、石膏ボード廃材を加熱処理することで得られる無水石膏粉末の流動性を向上させることができることが示された。
【００５１】
加えて、各実験例で、５０％通過径（Ｄ５０）を測定した結果を図２に示した。
【００５２】
【表４】
2011157227.tif 000006
【００５３】
【表５】
2011157227.tif 000007
【産業上の利用可能性】
【００５４】
このようにして得られた改質無水石膏粉末は流動性が改善され、工業的に使用する際にプロセスラインでの閉塞が起こらず、タンク、サイロやホッパ等からの排出が容易となる。石膏ボード廃材が格段に利用しやすくなった。
【図面の簡単な説明】
【００５５】
【図１】本願発明で流動性が改善されたことを示す図である。
【図２】本願発明の造粒品の５０％通過径（Ｄ５０）を測定した結果を示す図である。
【図１】
2011157227.tif 000008
【図２】
2011157227.tif 000009